(57)【要約】【課題】優れた形状のレジストパターンを製造できるレジスト組成物を提供する。【解決手段】酸の作用によりアルカリ水溶液への溶解性が増大する樹脂、酸発生剤、式（Ｉ）で表される化合物及び溶剤を含むレジスト組成物であって、溶剤の含有量が、レジスト組成物の総量に対して、４０〜７５質量％であるレジスト組成物。2014006514.tif 000053［式（Ｉ）中、環Ｗ１は、環を構成する原子として窒素原子を有する複素環、あるいは、置換又は無置換のアミノ基を有するベンゼン環を表す。Ａ１は、フェニル基又はナフチル基を表す。ｎは、２又は３を表す。］【選択図】なし【特許請求の範囲】
【請求項１】
酸の作用によりアルカリ水溶液への溶解性が増大する樹脂、酸発生剤、式（Ｉ）で表される化合物及び溶剤を含むレジスト組成物であって、
溶剤の含有量は、レジスト組成物の総量に対して、４０〜７５質量％であるレジスト組成物。
2014006514.tif 000047
［式（Ｉ）中、環Ｗ１は、環を構成する原子として窒素原子を有する複素環、あるいは、置換又は無置換のアミノ基を有するベンゼン環を表す。
Ａ１は、フェニル基又はナフチル基を表す。
ｎは、２又は３を表す。］
【請求項２】
環Ｗ１は、環を構成する原子として窒素原子を有する複素環である請求項１記載のレジスト組成物。
【請求項３】
前記樹脂は、式（ａ１−１）又は式（ａ１−２）で表される構造単位を有する樹脂である請求項１又は２記載のレジスト組成物。
2014006514.tif 000048
［式（ａ１−１）中、
Ｒa1、Ｒa２及びＲa3は、それぞれ独立に、炭素数１〜８のアルキル基又は炭素数３〜２０の脂環式炭化水素基を表すか、Ｒａ１及びＲａ２は互いに結合して炭素数２〜２０の２価の炭化水素基を表し、Ｒａ３は炭素数１〜８のアルキル基又は炭素数３〜２０の脂環式炭化水素基を表す。
Ｒa4は、水素原子又はメチル基を表す。］
2014006514.tif 000049
［式（ａ１−２）中、
Ｒａ１’及びＲａ２’は、互いに独立に、水素原子又は炭素数１〜１２の炭化水素基を表し、Ｒａ３’は、炭素数１〜２０の炭化水素基を表すか、Ｒａ１’は、水素原子又は炭素数１〜１２の炭化水素基を表し、Ｒａ２’及びＲａ３’は互いに結合して炭素数２〜２０の２価の炭化水素基を表す。該炭素数１〜２０の炭化水素基、該炭素数１〜１２の炭化水素基及び該２価の炭化水素基に含まれるメチレン基は、酸素原子又は硫黄原子で置き換わってもよい。
Ｒa5は、水素原子又はメチル基を表す。
Ｒa6は、炭素数１〜６のアルキル基又は炭素数１〜６のアルコキシ基を表す。
ｍは、０〜４の整数を表す。ｍが２以上のとき、複数のＲa６は互いに同一でも異なっていてもよい。］
【請求項４】
酸発生剤は、式（ｂ１）又は式（ｂ３）で表される化合物である請求項１〜３いずれか１項に記載のレジスト組成物。
2014006514.tif 000050
［式（ｂ１）及び式（ｂ３）中、Ｒｂ１は、フッ素原子を有してもよい炭素数１〜１８の炭化水素基を表し、該炭化水素基に含まれるメチレン基は、酸素原子又はカルボニル基で置換されてもよい。
Ｒｂ３は、水素原子、炭素数１〜５のアルキル基又はアルコキシ基を表す。
環Ｗｂ１は、置換基を有していてもよい炭素数６〜１４の芳香族炭化水素環又は置換基を有していてもよい炭素数６〜１４の芳香族複素環を表す。］
【請求項５】
酸発生剤は、式（ｂ１）で表される化合物である請求項４記載のレジスト組成物。
【請求項６】
環Ｗｂ１はナフタレン環である請求項１〜５のいずれか１項に記載のレジスト組成物。
【請求項７】
酸の作用によりアルカリ水溶液への溶解性が増大する樹脂、酸発生剤、式（Ｉ）で表される化合物及び溶剤を含む、
膜厚３〜１５０μｍのレジストフィルムを製造するためのレジスト組成物。
2014006514.tif 000051
［式（Ｉ）中、環Ｗ１は、環を構成する原子として窒素原子を有する複素環、あるいは、置換又は無置換のアミノ基を有するベンゼン環を表す。
Ａ１は、フェニル基又はナフチル基を表す。
ｎは、２又は３を表す。］
【請求項８】
酸発生剤は、式（ｂ１）又は式（ｂ３）で表される化合物である請求項７に記載のレジスト組成物。
2014006514.tif 000052
［式（ｂ１）及び式（ｂ３）中、Ｒｂ１は、フッ素原子を有してもよい炭素数１〜１８の炭化水素基を表し、該炭化水素基に含まれるメチレン基は、酸素原子又はカルボニル基で置換されてもよい。
Ｒｂ３は、水素原子、炭素数１〜５のアルキル基又はアルコキシ基を表す。
環Ｗｂ１は、置換基を有していてもよい炭素数６〜１４の芳香族炭化水素環又は置換基を有していてもよい炭素数６〜１４の芳香族複素環を表す。］
【請求項９】
環Ｗｂ１はナフタレン環である請求項７または８記載のレジスト組成物。
【請求項１０】
（１）請求項１〜９のいずれか１項記載のレジスト組成物を基板に塗布する工程；
（２）塗布後のレジスト組成物を乾燥して組成物層を形成する工程；
（３）組成物層に露光する工程；
（４）露光後の組成物層を現像する工程；
を含むレジストパターンの製造方法。
【発明の詳細な説明】
【技術分野】
【０００１】
本発明は、レジスト組成物及びレジストパターンの製造方法に関する。
【背景技術】
【０００２】
半導体チップの多ピン薄膜実装において、接続用端子（バンプ）である高さ４〜１５０μｍ程度の突起電極は、フォトリソグラフィ技術によって基板上に配置される。このようなバンプの形成に用いられるレジスト組成物として、例えば、特許文献１には、クエンチャーとしてアミン化合物を含有するレジスト組成物が記載されている。また、特許文献２には、酸拡散制御剤として含窒素複素環式化合物を含有するレジスト組成物が記載されている。
【先行技術文献】
【特許文献】
【０００３】
【特許文献１】特開２００８−２４９９９３号公報
【特許文献２】特開２００７−２７２０８７号公報
【発明の概要】
【発明が解決しようとする課題】
【０００４】
本発明の目的は、優れた形状のレジストパターンを製造できるレジスト組成物を提供することにある。
【課題を解決するための手段】
【０００５】
本発明は、以下の発明を含む。
〔１〕酸の作用によりアルカリ水溶液への溶解性が増大する樹脂、酸発生剤、式（Ｉ）で表される化合物及び溶剤を含むレジスト組成物であって、
溶剤の含有量が、レジスト組成物の総量に対して、４０〜７５質量％であるレジスト組成物。
2014006514.tif 000002
［式（Ｉ）中、環Ｗ１は、環を構成する原子として窒素原子を有する複素環、あるいは、置換又は無置換のアミノ基を有するベンゼン環を表す。
Ａ１は、フェニル基又はナフチル基を表す。
ｎは、２又は３を表す。］
〔２〕環Ｗ１は、環を構成する原子として窒素原子を有する複素環である〔１〕記載のレジスト組成物。
〔３〕前記樹脂は、式（ａ１−１）又は式（ａ１−２）で表される構造単位を有する樹脂である〔１〕又は〔２〕記載のレジスト組成物。
2014006514.tif 000003
［式（ａ１−１）中、
Ｒa1、Ｒa２及びＲa3は、それぞれ独立に、炭素数１〜８のアルキル基又は炭素数３〜２０の脂環式炭化水素基を表すか、Ｒa1及びＲa２は互いに結合して炭素数２〜２０の２価の炭化水素基を形成し、Ｒa3は炭素数１〜８のアルキル基又は炭素数３〜２０の脂環式炭化水素基を表す。
Ｒa4は、水素原子又はメチル基を表す。］
2014006514.tif 000004
［式（ａ１−２）中、
Ｒａ１’及びＲａ２’は、互いに独立に、水素原子又は炭素数１〜１２の炭化水素基を表し、Ｒａ３’は、炭素数１〜２０の炭化水素基を表すか、Ｒａ１’は、水素原子又は炭素数１〜１２の炭化水素基を表し、Ｒａ２’及びＲａ３’は互いに結合して炭素数２〜２０の２価の炭化水素基を表す。該炭素数１〜２０の炭化水素基、該炭素数１〜１２の炭化水素基及び該２価の炭化水素基に含まれるメチレン基は、酸素原子又は硫黄原子で置き換わってもよい。
Ｒa5は、水素原子又はメチル基を表す。
Ｒa6は、炭素数１〜６のアルキル基又は炭素数１〜６のアルコキシ基を表す。
ｍは、０〜４の整数を表す。ｍが２以上のとき、複数のＲa６は互いに同一でも異なっていてもよい。］
〔４〕  酸発生剤は、式（ｂ１）又は式（ｂ３）で表される化合物である〔１〕〜〔３〕いずれか１つに記載のレジスト組成物。
2014006514.tif 000005
［式（ｂ１）及び式（ｂ３）中、Ｒｂ１は、フッ素原子を有してもよい炭素数１〜１８の炭化水素基を表し、該炭化水素基に含まれるメチレン基は、酸素原子又はカルボニル基で置換されてもよい。
Ｒｂ３は、水素原子、炭素数１〜５のアルキル基又はアルコキシ基を表す。
環Ｗｂ１は、置換基を有していてもよい炭素数６〜１４の芳香族炭化水素環又は置換基を有していてもよい炭素数６〜１４の芳香族複素環を表す。］
〔５〕 酸発生剤は、式（ｂ１）で表される化合物である〔４〕記載のレジスト組成物。
〔６〕 環Ｗｂ１はナフタレン環である［１］〜［４］のいずれか１つに記載のレジスト組成物。
〔７〕  酸の作用によりアルカリ水溶液への溶解性が増大する樹脂、酸発生剤、式（Ｉ）で表される化合物及び溶剤を含む、
膜厚３〜１５０μｍのレジストフィルムを製造するためのレジスト組成物。
2014006514.tif 000006
［式（Ｉ）中、環Ｗ１は、環を構成する原子として窒素原子を有する複素環、あるいは、置換又は無置換のアミノ基を有するベンゼン環を表す。
Ａ１は、フェニル基又はナフチル基を表す。
ｎは、２又は３を表す。］
〔８〕  酸発生剤は、式（ｂ１）又は式（ｂ３）で表される化合物である〔７〕に記載のレジスト組成物。
2014006514.tif 000007
［式（ｂ１）及び式（ｂ３）中、Ｒｂ１は、フッ素原子を有してもよい炭素数１〜１８の炭化水素基を表し、該炭化水素基に含まれるメチレン基は、酸素原子又はカルボニル基で置換されてもよい。
Ｒｂ３は、水素原子、炭素数１〜５のアルキル基又はアルコキシ基を表す。
環Ｗｂ１は、置換基を有していてもよい炭素数６〜１４の芳香族炭化水素環又は置換基を有していてもよい炭素数６〜１４の芳香族複素環を表す。］
〔９〕  環Ｗｂ１はナフタレン環である〔７〕または〔８〕記載のレジスト組成物。
〔１０〕  （１）〔１〕〜〔９〕のいずれか１つに記載のレジスト組成物を基板に塗布する工程；
（２）塗布後のレジスト組成物を乾燥して組成物層を形成する工程；
（３）組成物層に露光する工程；
（４）露光後の組成物層を現像する工程；
を含むレジストパターンの製造方法。
【発明の効果】
【０００６】
本発明のレジスト組成物によれば、優れた形状のレジストパターンを製造できる。
【図面の簡単な説明】
【０００７】
【図１】ラインアンドスペースパターンの断面形状の模式図を表す。図１（ａ）は、トップ形状及び裾形状が矩形に近く良好な断面を表し、図１（ｂ）はトップ形状が丸い断面を表し、図１（ｃ）はＴ−トップ形状である断面を表す。
【図２】コンタクトホールパターンの断面形状の模式図を表す。図２（ｄ）はトップ形状及び裾形状が矩形に近く良好な断面を表し、図２（ｅ）は、裾形状が丸い断面を表す。
【発明を実施するための形態】
【０００８】
本発明のレジスト組成物は、樹脂（Ａ）と、酸発生剤（Ｂ）と、式（Ｉ）で表される化合物（以下「化合物（Ｉ）」という場合がある。）と、溶剤（Ｄ）とを含む。
【０００９】
本明細書において、「（メタ）アクリレート」とは「アクリレート及びメタクリレートの少なくとも一種」を意味する。「（メタ）アクリル酸」等の表記も同様の意味を表す。
【００１０】
＜樹脂（Ａ）＞
本発明のレジスト組成物は、樹脂（Ａ）として、酸の作用によりアルカリ水溶液への溶解性が増大する樹脂（以下「樹脂（Ａ１）」という場合がある。）を含む。
【００１１】
「酸の作用によりアルカリ水溶液への溶解性が増大する」とは、酸との接触によりアルカリ水溶液への溶解性が増大することを意味する。酸との接触前ではアルカリ水溶液に不溶又は難溶であり、酸との接触後にアルカリ水溶液に可溶となることが好ましい。このような樹脂としては、酸不安定基を有する構造単位（以下「構造単位（ａ１）」という場合がある。）が好ましい。
【００１２】
「酸不安定基」とは、脱離基を有し、酸との接触により脱離基が脱離して、親水性基（例えば、ヒドロキシ基又はカルボキシ基）を形成する基を意味する。酸不安定基としては、例えば、式（１）で表される基、式（２）で表される基等が挙げられる。
2014006514.tif 000008
［式（１）中、Ｒａ１、Ｒa２及びＲａ３は、それぞれ独立に、炭素数１〜８のアルキル基又は炭素数３〜２０の脂環式炭化水素基を表すか、Ｒａ１及びＲａ2は互いに結合して炭素数２〜２０の２価の炭化水素基を表し、Ｒａ３は炭素数１〜８のアルキル基又は炭素数３〜２０の脂環式炭化水素基を表す。＊は結合手を表す。］
【００１３】
2014006514.tif 000009
［式（２）中、Ｒａ１’及びＲａ２’は、互いに独立に、水素原子又は炭素数１〜１２の炭化水素基を表し、Ｒａ３’は、炭素数１〜２０の炭化水素基を表すか、Ｒａ１’は、水素原子又は炭素数１〜１２の炭化水素基を表し、Ｒａ２’及びＲａ３’は互いに結合して炭素数２〜２０の２価の炭化水素基を表す。該炭素数１〜２０の炭化水素基、該炭素数１〜１２の炭化水素基及び該２価の炭化水素基に含まれるメチレン基は、酸素原子又は硫黄原子で置き換わってもよい。＊は結合手を表す。］
【００１４】
Ｒa1〜Ｒa3のアルキル基としては、メチル基、エチル基、プロピル基、ブチル基、ペンチル基、ヘキシル基、ヘプチル基、オクチル基等が挙げられる。
Ｒa1〜Ｒa3の脂環式炭化水素基としては、単環式又は多環式のいずれでもよい。単環式の脂環式炭化水素基としては、例えば、シクロペンチル基、シクロへキシル基、シクロヘプチル基、シクロオクチル基等のシクロアルキル基が挙げられる。多環式の脂環式炭化水素基としては、例えば、デカヒドロナフチル基、アダマンチル基、ノルボルニル基、下記の基（＊は結合手を表す。）等が挙げられる。
2014006514.tif 000010
Ｒa1〜Ｒa3の脂環式炭化水素基は、好ましくは炭素数３〜１６である。
【００１５】
Ｒa1及びＲa2が互いに結合して２価の炭化水素基を形成する場合の−Ｃ（Ｒa1）（Ｒa2）（Ｒa3）としては、例えば、下記の基が挙げられる。該２価の炭化水素基は、好ましくは炭素数３〜１２である。＊は−Ｏ−との結合手を表す。
2014006514.tif 000011
【００１６】
式（１）で表される基としては、例えば、１，１−ジアルキルアルコキシカルボニル基（式（１）においてＲa1、Ｒa２及びＲa3のいずれもがアルキル基である基、好ましくはｔｅｒｔ−ブトキシカルボニル基）、２−アルキルアダマンタン−２−イルオキシカルボニル基（式（１）中、Ｒa1及びＲa2が結合してアダマンチル基を形成し、Ｒa3がアルキル基である基）及び１−（アダマンタン−１−イル）−１−アルキルアルコキシカルボニル基（式（１）中、Ｒa1及びＲa2がアルキル基であり、Ｒa3がアダマンチル基である基）等が挙げられる。
【００１７】
式（２）で表される基のＲa1’〜Ｒa3’の炭化水素基としては、アルキル基、脂環式炭化水素基及び芳香族炭化水素基等、並びに、これらが組合わせられた基が挙げられる。
アルキル基としては、メチル基、エチル基、プロピル基、ブチル基、ペンチル基、ヘキシル基、ヘプチル基、オクチル基、デシル基、ドデシル基等が挙げられる。
脂環式炭化水素基としては、シクロペンチル基、シクロへキシル基、シクロヘプチル基、シクロオクチル基等のシクロアルキル基；デカヒドロナフチル基、アダマンチル基、ノルボルニル基等の多環式の脂環式炭化水素基が挙げられる。
芳香族炭化水素基としては、フェニル基、ナフチル基、アントリル基、ｐ−メチルフェニル基、ｐ−ｔｅｒｔ−ブチルフェニル基、ｐ−アダマンチルフェニル基、トリル基、キシリル基、クメニル基、メシチル基、ビフェニル基、フェナントリル基、２，６−ジエチルフェニル基、２−メチル−６−エチルフェニル等のアリール基等が挙げられる。
アルキル基と脂環式炭化水素基とが組合わせられた基としては、例えば、メチルシクロヘキシル基、ジメチルシクロへキシル基、メチルノルボルニル基、イソボルニル基及び２−アルキルアダマンタン−２−イル基、１−（アダマンタン−１−イル）アルカン−１−イル基等が挙げられる。
アルキル基と芳香族炭化水素基とが組合わせられた基としては、例えばアラルキル基であり、具体的には、ベンジル基、フェネチル基、フェニルプロピル基、トリチル基、ナフチルメチル基、ナフチルエチル基等が挙げられる。
Ｒa2'及びＲa3'が互いに結合して形成する２価の炭化水素基としては、例えば、Ｒa1'〜Ｒa3'の炭化水素基から水素原子を１個取り去った基が挙げられる。
Ｒa1'及びＲa2'のうち少なくとも１つは水素原子が好ましい。
【００１８】
式（２）で表される基の具体例としては、例えば、以下の基が挙げられる。
2014006514.tif 000012
【００１９】
＜構造単位（ａ１）＞
構造単位（ａ１）を導くモノマーは、酸不安定基とエチレン性不飽和結合とを有するモノマーが好ましく、式（１）で表される基及び／又は式（２）で表される基とエチレン性不飽和結合とを有するモノマーがより好ましい。
樹脂（Ａ１）は、構造単位（ａ１）の１種のみを有していてもよく、複数種を有していてもよい。
【００２０】
構造単位（ａ１）としては、式（ａ１−１）で表される構造単位（以下「構造単位（ａ１−１）」という場合がある。）及び式（ａ１−２）で表される構造単位（以下「構造単位（ａ１−２）」という場合がある。）が好ましい。
2014006514.tif 000013
［式（ａ１−１）及び式（ａ１−２）中、
Ｒa1、Ｒa2、Ｒa3、Ｒａ１’ Ｒa2’及びＲａ３’は、それぞれ上記と同じ意味を表す。
Ｒa4及びＲa5は、互いに独立に、水素原子又はメチル基を表す。
Ｒa6は、炭素数１〜６のアルキル基又は炭素数１〜６のアルコキシ基を表す。
ｍは、０〜４の整数を表す。ｍが２以上のとき、複数のＲa６は互いに同一でも異なっていてもよい。］
【００２１】
式（ａ１−２）において、Ｒａ１’は、好ましくは、水素原子である。
Ｒａ２’は、好ましくは炭素数１〜１２の炭化水素基であり、より好ましくはメチル基及びエチル基である。
Ｒａ３’の炭化水素基は、好ましくは、炭素数１〜１８のアルキル基、炭素数３〜１８の脂環式炭化水素基、炭素数６〜１８の芳香族炭化水素基又はこれらが組合わせされた基であり、より好ましくは、炭素数１〜１８のアルキル基、炭素数３〜１８の脂環式脂肪族炭化水素基又は炭素数７〜１８のアラルキル基である。前記アルキル基及び前記脂環式炭化水素基は無置換が好ましい。前記芳香族炭化水素基が置換基を有する場合、その置換基としては炭素数６〜１０のアリールオキシ基が好ましい。
Ｒa5は、水素原子が好ましい。
Ｒａ６は、炭素数１〜４のアルコキシ基が好ましく、メトキシ基及びエトキシ基がより好ましく、メトキシ基がさらに好ましい。
ｍは、０又は１が好ましく、０がより好ましい。
【００２２】
構造単位（ａ１−１）としては、例えば、式（ａ１−１−１）〜式（ａ１−１−１７）のいずれかで表される構造単位が挙げられる。
2014006514.tif 000014
【００２３】
2014006514.tif 000015
【００２４】
構造単位（ａ１−２）を導くモノマーとしては、例えば、式（ａ１−２−１）〜式（ａ１−２−８）のいずれかで表されるモノマーが挙げられる。
2014006514.tif 000016
【００２５】
樹脂（Ａ１）が構造単位（ａ１−１）及び／又は構造単位（ａ１−２）を有する場合、これらの合計含有割合は、樹脂（Ａ１）の全構造単位に対して、１０〜９５モル％が好ましく、１５〜９０モル％がより好ましく、２０〜８５モル％がさらに好ましく、２０〜６０モル％が特に好ましい。
【００２６】
＜酸不安定基を有さない構造単位＞
樹脂（Ａ１）は、構造単位（ａ１）に加え、酸不安定基を有さない構造単位（以下「構造単位（ａ２）」という場合がある。）を有していてもよい。樹脂（Ａ１）は、構造単位（ａ２）の１種のみを有していてもよく、複数種を有していてもよい。
樹脂（Ａ１）が構造単位（ａ２）を有する場合、構造単位（ａ１）と構造単位（ａ２）との含有比〔構造単位（ａ１）：構造単位（ａ２）〕はモル基準で、好ましくは１０：９０〜８０：２０であり、より好ましくは２０：８０〜６０：４０である。
【００２７】
構造単位（ａ２）としては、たとえば、式（ａ２−１）〜式（ａ２−３）のいずれかで表される構造単位（以下、式番号に応じて「構造単位（ａ２−１）」等という場合がある。）が挙げられる。
2014006514.tif 000017
［式（ａ２−１）、式（ａ２−２）及び式（ａ２−３）中、
Ｒa７、Ｒa８及びＲａ９は、互いに独立に、水素原子又はメチル基を表す。
Ｒa１０は、炭素数１〜６のアルキル基又は炭素数１〜６のアルコキシ基を表す。
ｍ’は０〜４の整数を表す。ｍ’が２以上のとき、複数のＲa１０は互いに同一でも異なっていてもよい。
Ｒa１１は、炭素数１〜１０の１級の炭化水素基又は２級炭化水素基を表す。
Ｒa１２は、炭素数１〜６のアルキル基を表す。
Ｌａ１は、炭素数１〜６のアルカンジイル基を表す。ただし、酸素原子と結合する炭素原子は、第一炭素原子又は第二炭素原子である。
ｎは、１〜３０の整数を表す。ｎが２以上のとき、複数のＬａ１は互いに同一でも異なっていてもよい。］
【００２８】
Ｒa１０またはＲa１２で示されるアルキル基としては、メチル基、エチル基、プロピル基、ブチル基、ペンチル基、ヘキシル基等が挙げられる。
Ｒa１０で示されるアルコキシ基としては、メトキシ基、エトキシ基、プロポキシ基、ブトキシ基、ペンチルオキシ基、ヘキシルオキシ基等が挙げられる。
アルカンジイル基としては、メチレン基、エチレン基、プロパン−１，３−ジイル基、プロパン−１，２−ジイル基、ブタン−１，４−ジイル基、ペンタン−１，５−ジイル基、ヘキサン−１，６−ジイル基、エタン−１，１−ジイル基、プロパン−１，１−ジイル基及びプロパン−２，２−ジイル基；  プロパン−１，２−ジイル基、ペンタン−２，４−ジイル基、２−メチルプロパン−１，３−ジイル基、ペンタン−１，４−ジイル基、２−メチルブタン−１，４−ジイル基等の分岐状アルカンジイル基；等が挙げられる。
Ｒa１１で示される炭化水素基として、アルキル基；メチル基、エチル基、プロピル基、ブチル基、ペンチル基、ヘキシル基、ヘプタン基、オクタン基、ノナン基、デカン基、芳香族炭化水素基；フェニル基、ナフチル基、アラルキル基；ベンジル基等が挙げられる。
【００２９】
Ｒa７は、水素原子が好ましい。
Ｒa１０は、炭素数１〜４のアルコキシ基が好ましく、メトキシ基又はエトキシ基がより好ましく、メトキシ基がさらに好ましい。
ｍ’は、０又は１が好ましく、０がより好ましい。
Ｒａ１１は、炭素数１〜６の１級または２級のアルキル基が好ましい。
Ｌａ１は、炭素数２〜４のアルカンジイル基が好ましく、エタン−１，２−ジイル基、プロパン−１，３−ジイル基、ブタン−１，４−ジイル基がより好ましく、エタン−１，２−ジイル基がさらに好ましい。
ｎは、１〜１０の整数が好ましい。
【００３０】
構造単位（ａ２−１）としては、式（ａ２−１−１）、式（ａ２−１−２）、式（ａ２−１−３）又は式（ａ２−１−４）で表される構造単位が好ましい。また、構造単位（ａ２−１）を導くモノマーは、例えば、特開２０１０−２０４６３４号公報に記載されている。
2014006514.tif 000018
【００３１】
構造単位（ａ２−２）を導くモノマーとしては、例えば、メチル（メタ）アクリレート、エチル（メタ）アクリレート、プロピル（メタ）アクリレート、ブチル（メタ）アクリレート、ヘキシル（メタ）アクリレート等の（メタ）アクリル酸アルキルエステル；
シクロペンチル（メタ）アクリレート、シクロヘキシル（メタ）アクリレート等の（メタ）アクリル酸シクロアルキルエステル；
アダマンチル（メタ）アクリレート等の多環式（メタ）アクリル酸エステル；
フェニル（メタ）アクリレート、ベンジル（メタ）アクリレート等の（メタ）アクリル酸アリールエステル；が挙げられる。
【００３２】
構造単位（ａ２−３）を導くモノマーとしては、例えば、エチレングリコールモノメチルエーテル（メタ）アクリレート、エチレングリコールモノエチルエーテル（メタ）アクリレート、エチレングリコールモノプロピルエーテル（メタ）アクリレート、エチレングリコールモノブチルエーテル（メタ）アクリレート、ジエチレングリコールモノメチルエーテル（メタ）アクリレート、トリエチレングリコールモノメチルエーテル（メタ）アクリレート、テトラエチレングリコールモノメチルエーテル（メタ）アクリレート、ペンタエチレングリコールモノメチルエーテル（メタ）アクリレート、ヘキサエチレングリコールモノメチルエーテル（メタ）アクリレート、ノナエチレングリコールモノメチルエーテル（メタ）アクリレート、オクタエチレングリコールモノメチルエーテル（メタ）アクリレート等の（メタ）アクリル酸エステルが挙げられる。
【００３３】
さらに、構造単位（ａ２）を導くモノマーとしては、アクリル酸、メタクリル酸、クロトン酸、２−ヒドロキシエチル（メタ）アクリレート、２−ヒドロキシプロピル（メタ）アクリレート、スチレン、α−メチルスチレン、４-メチルスチレン、２-メチルスチレン、３−メチルスチレン、４−メトキシスチレン、４−イソプロポキシスチレン等が挙げられる。
【００３４】
樹脂（Ａ１）が有する構造単位の組み合わせとしては、式（Ａ１−１）〜式（Ａ１-１９）で表されるものが挙げられる。
2014006514.tif 000019
【００３５】
2014006514.tif 000020
【００３６】
樹脂（Ａ１）は、好ましくは構造単位（ａ１）と構造単位（ａ２）とを有する樹脂であり、より好ましくは、構造単位（ａ１−１）及び／又は構造単位（ａ１−２）と構造単位（ａ２）とを有する樹脂である。
樹脂（Ａ１）は、上述したモノマーを公知の重合法（例えばラジカル重合法）で重合することにより製造できる。
更に、後述するアルカリ可溶性樹脂やビニルオキシ化合物と上記重合により得られた樹脂とを反応させることにより得られる樹脂も、樹脂（Ａ１）として用いてよい。
該樹脂は、例えば、構造単位（ａ１−２）及び／又は構造単位（ａ２−１）を導くモノマーを重合し、該重合により得られた樹脂と、後述するノボラック樹脂と、１分子中に少なくとも２個以上のビニルオキシ基を含有する化合物とを反応させて得ることができる。該樹脂としては、例えば、特開２００８−１３４５１５号公報、特開２００８−４６５９４号公報記載の樹脂が挙げられる。
１分子中に少なくとも２個以上のビニルオキシ基を含有する化合物としては、１，４−シクロヘキサンジメタノールジビニルエーテル、エチレングリコールジビニルエーテル等が挙げられる。
上記重合により得られた樹脂とノボラック樹脂との使用量比は質量基準で、好ましくは３０：７０〜７０：３０である。
１分子中に少なくとも２個以上のビニルオキシ基を含有する化合物の使用量は、重合により得られた樹脂及びノボラック樹脂の合計１００質量部に対して、好ましくは１〜３０質量部、より好ましくは２〜１０質量部である。
【００３７】
樹脂（Ａ１）の重量平均分子量は、好ましくは１０，０００以上、より好ましくは１５，０００以上であり、好ましくは６００，０００以下、より好ましくは５００，０００以下である。
樹脂（Ａ１）は、構造単位（ａ１−２）及び／又は構造単位（ａ２−１）を導くモノマーを重合し、該重合により得られた樹脂と、後述するノボラック樹脂と、１分子中に少なくとも２個以上のビニルオキシ基を含有する化合物とを反応させて得られた樹脂である場合、その重量平均分子量は、好ましくは５,０００以上、より好ましくは１０,０００以上であり、また好ましくは３００,０００以下、より好ましくは２００,０００以下である。
なお、重量平均分子量は、ゲルパーミエーションクロマトグラフィー分析により、標準ポリスチレン基準の換算値として求められるものである。この分析の詳細な分析条件は、本願の実施例に記載する。
【００３８】
＜樹脂（Ａ２）＞
本発明のレジスト組成物は、樹脂（Ａ）として、さらに樹脂（Ａ１）とは異なる樹脂（以下「樹脂（Ａ２）」という場合がある。）を含んでいてもよい。
樹脂（Ａ２）は、アルカリ可溶性樹脂であることが好ましい。アルカリ可溶性樹脂とは、酸性基を含有し、アルカリ現像液に可溶な樹脂である。酸性基は、例えば、カルボキシ基、スルホ基、フェノール性ヒドロキシ基である。
アルカリ可溶性樹脂としては、レジスト分野で公知のアルカリ可溶性樹脂が挙げられ、例えば、ノボラック樹脂や、構造単位（ａ２−１）を有し構造単位（ａ１）を有しない樹脂等が挙げられる。好ましくは、ノボラック樹脂である。
【００３９】
ノボラック樹脂とは、フェノール化合物とアルデヒドとを触媒の存在下に縮合させて得られる樹脂である。フェノール化合物としては、例えば、フェノール；ｏ−、ｍ−又はｐ−クレゾール；２，３−、２，５−、３，４−又は３，５−キシレノール；２，３，５−トリメチルフェノール；２−、３−又は４−tert−ブチルフェノール；２−tert−ブチル−４−又は５−メチルフェノール；２−、４−又は５−メチルレゾルシノール；２−、３−又は４−メトキシフェノール；２，３−、２，５−又は３，５−ジメトキシフェノール；２−メトキシレゾルシノール；４−ｔ−ブチルカテコール；２−、３−又は４−エチルフェノール；２，５−又は３，５−ジエチルフェノール；２，３，５−トリエチルフェノール；２−ナフトール；１，３−、１，５−又は１，７−ジヒドロキシナフタレン；キシレノールとヒドロキシベンズアルデヒドとの縮合により得られるポリヒドロキシトリフェニルメタン系化合物等が挙げられる。これらのフェノール化合物は、それぞれ単独で、又は２種以上組み合わせて用いることができる。なかでも、フェノール化合物としては、ｏ−クレゾール、ｍ−クレゾール、ｐ−クレゾール、２，３−キシレノール、２，５−キシレノール、３，４−キシレノール、３，５−キシレノール、２，３，５−トリメチルフェノール、２−ｔ−ブチルフェノール、３−ｔ−ブチルフェノール、４−ｔ−ブチルフェノール、２−ｔ−ブチル−４−メチルフェノール、２−ｔ−ブチル−５−メチルフェノールが好ましい。
【００４０】
アルデヒドとしては、例えば、ホルムアルデヒド、アセトアルデヒド、プロピオンアルデヒド、ｎ−ブチルアルデヒド、イソブチルアルデヒド、アクロレイン又はクロトンアルデヒドのような脂肪族アルデヒド類；シクロヘキサンアルデヒド、シクロペンタンアルデヒド、フルフラール又はフリルアクロレイン等の脂環式アルデヒド類；ベンズアルデヒド、ｏ−、ｍ−もしくはｐ−メチルベンズアルデヒド、ｐ−エチルベンズアルデヒド、２，４−、２，５−、３，４−もしくは３，５−ジメチルベンズアルデヒド又はｏ−、ｍ−もしくはｐ−ヒドロキシベンズアルデヒドのような芳香族アルデヒド類；フェニルアセトアルデヒド又はケイ皮アルデヒドのような芳香脂肪族アルデヒド類等が挙げられる。これらのアルデヒドも、それぞれ単独で、又は２種以上組み合わせて用いることができる。これらのアルデヒドのなかでは、工業的に入手しやすいことから、ホルムアルデヒドが好ましい。
【００４１】
フェノール化合物とアルデヒドとの縮合に用いられる触媒の例としては、塩酸、硫酸、過塩素酸又は燐酸のような無機酸；蟻酸、酢酸、蓚酸、トリクロロ酢酸又はｐ−トルエンスルホン酸のような有機酸；酢酸亜鉛、塩化亜鉛又は酢酸マグネシウムのような二価金属塩等が挙げられる。これらの触媒は、それぞれ単独で、又は２種以上組み合わせて用いることができる。かかる触媒の使用量は、例えば、アルデヒド１モルに対して０．０１〜１モルである。
【００４２】
フェノール化合物とアルデヒドとの縮合反応は、常法に従って行うことができる。該縮合反応は、例えば、フェノール化合物とアルデヒドとを混合した後、６０〜１２０℃の温度で２〜３０時間程度反応させることにより行うことができる。当該縮合反応は溶媒の存在下で行ってもよい。当該縮合反応における溶媒としては、メチルエチルケトン、メチルイソブチルケトン、アセトン等が挙げられる。反応終了後、例えば、必要に応じて反応混合物に水に不溶な溶媒を加え、反応混合物を水で洗浄した後、濃縮することにより、ノボラック樹脂を取り出すことができる。
【００４３】
樹脂（Ａ）の含有量は、固形分の総量に対して、好ましくは８０質量％以上９９質量％以下である。
尚、本明細書において「固形分」とは、本発明のレジスト組成物から溶剤（Ｄ）を除いた成分の合計を意味する。固形分及び本発明のレジスト組成物に含まれる各成分の含有量は、例えば、液体クロマトグラフィー又はガスクロマトグラフィー等の公知の分析手段で測定することができる。
樹脂（Ａ１）の含有量は、樹脂（Ａ）の総量に対して、好ましくは１０質量％以上、より好ましくは１５質量％以上であり、好ましくは１００質量％以下、より好ましくは１００質量％以下である。
【００４４】
＜酸発生剤（Ｂ）＞
酸発生剤（Ｂ）は、非イオン系とイオン系とに分類されるが、いずれでもよい。
非イオン系酸発生剤としては、有機ハロゲン化物、スルホネートエステル類（例えば２−ニトロベンジルエステル、芳香族スルホネート、オキシムスルホネート、Ｎ−スルホニルオキシイミド、Ｎ−スルホニルオキシイミド、スルホニルオキシケトン、ジアゾナフトキノン４−スルホネート）、及びスルホン類（例えばジスルホン、ケトスルホン、スルホニルジアゾメタン）等が挙げられる。イオン系酸発生剤としては、オニウムカチオンを含むオニウム塩（例えばジアゾニウム塩、ホスホニウム塩、スルホニウム塩、ヨードニウム塩）等が挙げられる。オニウム塩のアニオンとしては、スルホン酸アニオン、スルホニルイミドアニオン、及びスルホニルメチドアニオン等が挙げられる。
【００４５】
酸発生剤（Ｂ）としては、例えば特開昭６３−２６６５３号、特開昭５５−１６４８２４号、特開昭６２−６９２６３号、特開昭６３−１４６０３８号、特開昭６３−１６３４５２号、特開昭６２−１５３８５３号、特開昭６３−１４６０２９号、米国特許第３，７７９，７７８号、米国特許第３，８４９，１３７号、独国特許第３９１４４０７号、欧州特許第１２６，７１２号等に記載の放射線によって酸を発生する化合物を使用できる。
【００４６】
非イオン系酸発生剤としては、式（Ｂ１）で表される基を有する化合物が好ましい。
2014006514.tif 000021
［式（Ｂ１）中、
Ｒｂ１は、フッ素原子を有してもよい炭素数１〜１８の炭化水素基を表し、該炭化水素基に含まれるメチレン基は、酸素原子又はカルボニル基で置換されてもよい。］
【００４７】
炭素数１〜１８の炭化水素基としては、メチル基、エチル基、プロピル基、ブチル基、ペンチル基、ヘキシル基、ヘプチル基、オクチル基、ノニル基、デシル基等の炭素数１〜１８のアルキル基；シクロプロピル基、シクロブチル基、シクロペンチル基、シクロヘキシル基、シクロヘプチル基、シクロオクチル基、アダマンチル基などの炭素数３〜１８の脂環式炭化水素基；フェニル基、ナフチル基、アントリル基、ｐ−メチルフェニル基、ｐ−ｔｅｒｔ−ブチルフェニル基、ｐ−アダマンチルフェニル基、トリル基、キシリル基、クメニル基、メシチル基、ビフェニル基、フェナントリル基、２，６−ジエチルフェニル基、２−メチル−６−エチルフェニル等のアリール基などの炭素数６〜１８の芳香族炭化水素基が挙げられる。  
上記炭化水素基としては、好ましくは炭素数１〜１０のアルキル基又は炭素数１〜１０の芳香族炭化水素基であり、より好ましくは炭素数１〜８のアルキル基であり、さらに好ましくは炭素数１〜４のアルキル基である。
該炭化水素基に含まれるメチレン基が酸素原子又はカルボニル基で置換された基としては、例えば、式（Ｙ１）〜式（Ｙ１２）で表される基が挙げられる。好ましくは、式（Ｙ７）〜式（Ｙ９）で表される基であり、より好ましくは、式（Ｙ９）で表される基である。
2014006514.tif 000022
【００４８】
フッ素原子を有する炭素数１〜１８の炭化水素基としては、フルオロメチル基、フルオロエチル基、フルオロプロピル基、フルオロブチル基、フルオロペンチル基、フルオロヘキシル基、フルオロヘプチル基、フルオロオクチル基、フルオロノニル基、フルオロデシル基等の炭素数１〜１８のフルオロアルキル基；シクロフルオロプロピル基、シクロフルオロブチル基、シクロフルオロペンチル基、シクロフルオロヘキシル基、シクロフルオロヘプチル、シクロフルオロオクチル基、フルオロアダマンチル基などの炭素数３〜１８の脂環式炭化水素基；フルオロフェニル基、フルオロナフチル基、フルオロアントリル基、等のアリール基などの炭素数６〜１８の芳香族炭化水素基が挙げられる。  
【００４９】
フッ素原子を有する炭素数１〜１８の炭化水素基としては、好ましくは、フッ素原子を有する炭素数１〜１０のアルキル基又はフッ素原子を有する芳香族炭化水素基であり、より好ましくは炭素数１〜８のペルフルオロアルキル基であり、さらに好ましくは炭素数１〜４のペルフルオロアルキル基である。
【００５０】
式（Ｂ１）で表される基を有する化合物としては、例えば、式（ｂ１）〜式（ｂ４）のいずれかで表される化合物が挙げられ、好ましくは式（ｂ１）、式（ｂ２）又は式（ｂ３）で表される化合物であり、より好ましくは式（ｂ１）又は式（ｂ３）で表される化合物であり、さらに好ましくは、式（ｂ１）で表される化合物である。
2014006514.tif 000023
［式（ｂ１）〜式（ｂ４）中、Ｒｂ１は、上記と同じ意味を表す。
Ｒｂ２、Ｒｂ３及びＲｂ４は、それぞれ独立に、水素原子、炭素数１〜５のアルキル基又はアルコキシ基を表す。
環Ｗｂ１は、置換基を有していてもよい炭素数６〜１４の芳香族炭化水素環、又は置換基を有していてもよい炭素数６〜１４の芳香族複素環を表す。］
【００５１】
アルキル基としては、例えば、メチル基、エチル基、プロピル基、ブチル基、ペンチル基等が挙げられ、好ましくはメチル基である。
アルコキシ基としては、例えば、メトキシ基、エトキシ基、プロポキシ基、ブトキシ基、ペンチルオキシ基等が挙げられ、好ましくはメトキシ基である。
【００５２】
炭素数６〜１４の芳香族炭化水素環としては、例えば、ベンゼン環、ナフタレン環及びアントラセン環が挙げられる。
芳香族複素環としては、環を構成する原子数が６〜１４の環が好ましく、例えば、下記の環が挙げられる。
2014006514.tif 000024
環Ｗｂ１が有していてもよい置換基としては、炭素数１〜５のアルキル基等が挙げられる。
環Ｗｂ１は、好ましくは、ナフタレン環であり、より好ましくは無置換のナフタレン環である。
【００５３】
式（ｂ１）で表される化合物としては、式（ｂ５）〜式（ｂ８）のいずれかで表される化合物が好ましく、式（ｂ５）で表される化合物がより好ましい。
2014006514.tif 000025
［式（ｂ５）〜式（ｂ８）中、Ｒｂ１は、上記と同じ意味を表す。
Ｒｂ５、Ｒｂ６及びＲｂ７は、それぞれ独立に、水素原子又は炭素数１〜５のアルキル基を表す。］
【００５４】
式（ｂ１）で表される化合物としては、例えば、式（ｂ１−１）〜式（ｂ１−１１）のいずれかで表される化合物が挙げられる。好ましくは式（ｂ１−５）〜式（ｂ１−１１）のいずれかで表される化合物であり、より好ましくは、式（ｂ１−６）又は式（ｂ１−７）で表される化合物である。
2014006514.tif 000026
【００５５】
式（ｂ２）で表される化合物としては、例えば、下記式で表される化合物が挙げられる。
2014006514.tif 000027
【００５６】
式（ｂ３）で表される化合物としては、例えば、下記式で表される化合物が挙げられる。
2014006514.tif 000028
【００５７】
式（ｂ４）で表される化合物としては、例えば、下記式で表される化合物が挙げられる。
2014006514.tif 000029
【００５８】
イオン系酸発生剤としては、式（ｂ９）又は式（ｂ１０）で表される化合物が好ましい。
2014006514.tif 000030
［式（ｂ９）及び式（ｂ１０）中、
Ａｂ１及びＡｂ２は、互いに独立に、酸素原子又は硫黄原子を表す。
Ｒｂ８、Ｒｂ９、Ｒｂ１０及びＲｂ１１は、互いに独立に、炭素数１〜１０のアルキル基又は炭素数６〜１２の芳香族炭化水素基を表す。
Ｘ１−及びＸ２−は、有機アニオンを表す。］
【００５９】
炭素数１〜１０のアルキル基としては、例えば、メチル基、エチル基、プロピル基、ブチル基、ペンチル基、ヘキシル基、ヘプチル基、オクチル基等が挙げられる。
炭素数６〜１２の芳香族炭化水素基としては、例えば、フェニル基、ナフチル基、アントリル基、ｐ−メチルフェニル基、ｐ−ｔｅｒｔ−ブチルフェニル基、ｐ−アダマンチルフェニル基、トリル基、キシリル基、クメニル基、メシチル基、ビフェニル基、フェナントリル基、２，６−ジエチルフェニル基、２−メチル−６−エチルフェニル等のアリール基等が挙げられる。
Ｒｂ８、Ｒｂ９、Ｒｂ１０及びＲｂ１１は、それぞれ、好ましくは炭素数６〜１２の芳香族化合物であり、より好ましくはフェニル基である。
【００６０】
Ｘ１−及びＸ２−としては、スルホン酸アニオン、ビス（アルキルスルホニル）アミドアニオン、トリス（アルキルスルホニル）メチドアニオンが挙げられる。好ましくはスルホン酸アニオンであり、式（ｂ１１）で表されるスルホン酸アニオンが好ましい。
2014006514.tif 000031
［式（ｂ１１）中、Ｒｂ１２は、フッ素原子を有してもよい炭素数１〜１８の炭化水素基を表し、該炭化水素基に含まれるメチレン基は、酸素原子又はカルボニル基で置換されてもよい。］
Ｒｂ１２としては、式（Ｂ１）中のＲｂ１と同様の基が挙げられる。
【００６１】
式（ｂ９）で表される化合物として、例えば、下記の化合物が挙げられる。
2014006514.tif 000032
【００６２】
式（ｂ１０）で表される化合物として、例えば、下記の化合物が挙げられる。
2014006514.tif 000033
【００６３】
酸発生剤（Ｂ）は、公知の方法により合成することができ、市販もされている。
酸発生剤（Ｂ）の含有量は、樹脂（Ａ）１００質量部に対して、好ましくは０．５質量部以上、より好ましくは１質量部以上であり、好ましくは３０質量部以下、より好ましくは２５質量部以下である。
【００６４】
＜化合物（Ｉ）＞
化合物（Ｉ）は、式（Ｉ）で表される化合物である。
2014006514.tif 000034
［式（Ｉ）中、環Ｗ１は、環を構成する原子として窒素原子を有する複素環、あるいは、置換又は無置換のアミノ基を有するベンゼン環を表す。
Ａ１は、フェニル基又はナフチル基を表す。
ｎは、２又は３を表す。］
【００６５】
前記の置換又は無置換のアミノ基は、−ＮＲ１Ｒ２で表され、Ｒ１及びＲ２は、互いに独立に、水素原子、炭素数１〜１０の脂肪族炭化水素基、炭素数３〜１０の脂環式炭化水素基又は炭素数６〜１４の芳香族炭化水素基を表す。
脂肪族炭化水素基としては、例えば、メチル基、エチル基、プロピル基、ブチル基、ペンチル基、ヘキシル基、ヘプチル基、オクチル基等のアルキル基が挙げられる。
脂環式炭化水素基としては、シクロペンチル基、シクロへキシル基、シクロヘプチル基、シクロオクチル基等のシクロアルキル基の単環式の脂環式炭化水素基；及び、デカヒドロナフチル基、アダマンチル基、ノルボルニル基などの多環式の脂環式炭化水素基が挙げられる。
芳香族炭化水素基としては、フェニル基、ナフチル基、アントリル基、ｐ−メチルフェニル基、ｐ−ｔｅｒｔ−ブチルフェニル基、ｐ−アダマンチルフェニル基、トリル基、キシリル基、クメニル基、メシチル基、ビフェニル基、フェナントリル基、２，６−ジエチルフェニル基、２−メチル−６−エチルフェニル等のアリール基等が挙げられる。
【００６６】
環を構成する原子に窒素原子を含む複素環は、芳香環でも非芳香環でもよく、窒素原子とともに他のヘテロ原子（例えば、酸素原子、硫黄原子）を有していてもよい。該複素環が有する窒素原子の数は、例えば、１〜３個である。該複素環としては、例えば、式（Ｙ１３）〜式（Ｙ２８）のいずれかで表される環が挙げられる。
2014006514.tif 000035
【００６７】
環Ｗ１は、好ましくは環を構成する原子として窒素原子を有する複素環であり、より好ましくは、環を構成する原子として１つ若しくは２つの窒素原子を有する５員または６員の芳香族複素環であり、更に好ましくは式（Ｙ２０）〜式（Ｙ２５）のいずれかで表される環である。環Ｗ１により表される上記複素環及び上記ベンゼン環は、それぞれ炭素数１〜４のアルキル基又は水酸基を置換基として有していてよい。
【００６８】
化合物（Ｉ）として、例えば、式（Ｉ−１）〜式（Ｉ−１１）のいずれかで表される化合物が挙げられる。好ましくは式（Ｉ−２）〜式（Ｉ−８）のいずれかで表される化合物である。
2014006514.tif 000036
【００６９】
化合物（Ｉ）は、公知の方法により合成することができ、市販もされている。  
化合物（Ｉ）の含有量は、固形分の総量に対して、好ましくは０．０１質量％以上、より好ましくは０．０２質量％以上であり、好ましくは４質量％以下であり、より好ましくは３質量％以下である。
【００７０】
＜溶剤（Ｄ）＞
溶剤（Ｄ）は、本発明のレジスト組成物に含まれる成分を溶解するものであれば、特に限定されず、例えば、エチルセロソルブアセテート、メチルセロソルブアセテート及びプロピレングリコールモノメチルエーテルアセテート等のグリコールエーテルエステル類；プロピレングリコールモノメチルエーテル等のグリコールエーテル類；乳酸エチル、酢酸ブチル、酢酸アミル及びピルビン酸エチル等のエステル類；アセトン、メチルイソブチルケトン、２−ヘプタノン及びシクロヘキサノン等のケトン類；γ−ブチロラクトン等のラクトン類等、及びこれらの混合溶剤が挙げられる。
溶剤（Ｄ）の含有率は、本発明のレジスト組成物の総量に対して、一般に４０質量％以上７５質量％以下であり、好ましくは４５質量％以上７０質量％以下、より好ましくは５０質量％以上６８質量％以下である。
溶剤（Ｄ）の含有率が上記範囲内であると、レジストパターンを製造する際に、厚み３〜１５０μｍ程度の組成物層を形成しやすい。  
【００７１】
＜その他の成分（以下「その他の成分（Ｆ）」という場合がある）＞
本発明のレジスト組成物は、必要に応じて、その他の成分（Ｆ）を含有していてもよい。その他の成分（Ｆ）に特に限定はなく、レジスト分野で公知の添加剤、例えば、増感剤、溶解抑止剤、界面活性剤、安定剤及び染料等が挙げられる。
その他の成分（Ｆ）を用いる場合、その含有量は、その他の成分（Ｆ）の種類に応じて適宜選択する。
【００７２】
＜本発明のレジスト組成物の製造方法＞
本発明のレジスト組成物は、樹脂（Ａ）及び酸発生剤（Ｂ）、化合物（Ｉ）及び溶剤（Ｄ）並びに、必要に応じて用いられるその他の成分（Ｆ）を混合することにより調製できる。混合順は任意であり、特に限定されるものではない。混合する際の温度は、樹脂の種類や溶剤（Ｄ）への溶解度等に応じて、１０〜４０℃の範囲で適宜選択できる。混合時間は、混合温度に応じて、０．５〜２４時間の範囲で適宜選択できる。なお、混合手段も特に制限はなく、攪拌混合等を用いることができる。各成分を混合した後は、孔径０．１１〜５０μｍ程度のフィルターを用いてろ過することが好ましい。
【００７３】
＜レジストパターンの製造方法＞
本発明のレジストパターンの製造方法は、
（１）本発明のレジスト組成物を基板に塗布する工程、
（２）塗布後のレジスト組成物を乾燥して組成物層を形成する工程、
（３）組成物層に露光する工程及び
（４）露光後の組成物層を現像する工程
を含む。
【００７４】
工程（１）における本発明のレジスト組成物の基板上への塗布は、スピンコーター等、通常、当該分野で用いられている塗布装置によって行うことができる。基板としては、例えば、シリコンウェハ等が挙げられ、基板上には予め半導体素子（例えば、トランジスタ、ダイオード等）等が形成されていてもよい。本発明のレジスト組成物をパンブ形成に用いる場合、基板としては、さらに導電材料が積層されているものが好ましい。導電材料としては、金（Ａｕ）、銅（Ｃｕ）、ニッケル（Ｎｉ）、スズ（Ｓｎ）、パラジウム（Ｐｄ）及び銀（Ａｇ）からなる群より選ばれる少なくとも一種の金属、又は当該群より選ばれる少なくとも一種の金属を含む合金が挙げられる。好ましくは、銅又は銅を含む合金である。
これらの基板は予め洗浄したり、反射防止膜を形成してもよい。この反射防止膜の形成には、市販の有機反射防止膜用組成物を用いることができる。
【００７５】
工程（２）では、塗布後の組成物を乾燥することにより、溶剤が除去され、基板上に組成物層が形成される。乾燥は、例えば、ホットプレート等の加熱装置を用いた加熱乾燥（いわゆるプリベーク）、減圧装置を用いた減圧乾燥、或いはこれらの手段を組み合わせて行われる。この場合の温度は、５０〜２００℃程度が好ましい。また、圧力は、１〜１．０×１０５Ｐａ程度が好ましい。
工程（２）で得られた組成物層の膜厚が３μｍ〜１５０μｍであることが好ましい。より好ましくは４μｍ〜１００μｍである。
【００７６】
工程（３）では、好ましくは、露光機を用いて組成物層に露光する。この際、通常、求められるパターンに相当するマスクを介して露光が行われる。露光機の露光光源としては、製造しようとするレジストパターンの解像度に応じて選択すればよいが、波長３４５〜４３６ｎｍの光を放射する光源が好ましく、ｇ線（波長：４３６ｎｍ）、ｈ線（波長：４０５ｎｍ）又はｉ線（波長：３６５ｎｍ）がより好ましい。
【００７７】
工程（３）の後、露光後の組成物層を加熱する工程（いわゆるポストエキスポジャーベーク）を加えてもよい。好ましくは、加熱装置により現像する工程である。加熱装置としては、ホットプレート等が挙げられる。加熱温度としては、通常、５０〜２００℃、好ましくは、６０〜１２０℃である。加熱時間としては、通常、４０〜４００秒、好ましくは、５０〜３５０秒である。
【００７８】
工程（４）は、好ましくは、露光後の組成物層を現像装置により現像する。前記加熱工程を行う場合は、加熱後の組成物層を現像する。現像には、通常、アルカリ現像液が利用される。該アルカリ現像液としては例えば、テトラメチルアンモニウムヒドロキシドや（２−ヒドロキシエチル）トリメチルアンモニウムヒドロキシド（通称コリン）の水溶液等が挙げられる。
現像後、超純水等でリンス処理を行い、さらに基板及びレジストパターン上に残存している水分を除去することが好ましい。
【００７９】
＜用途＞
上述の樹脂（Ａ１）と、酸発生剤（Ｂ）と、化合物（Ｉ）と、溶剤（Ｄ）とを含むレジスト組成物は、厚膜のレジストフィルムの製造に有用である。
膜厚３〜１５０μｍのレジストフィルムを製造するための該レジスト組成物は、本発明の１つである。
更に、本発明のレジスト組成物はバンプの製造に有用である。
バンプは、レジスト組成物を用いて製造する場合、通常、以下の手順より形成することができる。
まず、半導体素子等が形成されたウェハ上に、導電材料（シードメタル）を積層して導電層を形成した後、該導電層上に本発明のレジスト組成物によりレジストパターンを形成する。次いで、該レジストパターンを鋳型として、メッキにより電極材料（例えば、Ｃｕ、Ｎｉ、はんだ等）を堆積させた後、レジストパターンと、レジストパターンの下に残存する導電層をエッチング等により除去することにより、バンプを形成することができる。導電層を除去した後、必要に応じて、熱処理によって電極材料を溶融させたものをバンプとしてもよい。
【００８０】
本発明のレジスト組成物は、特に優れた形状のレジストパターンを製造できるため、バンプの製造に有用である。
【実施例】
【００８１】
実施例を挙げて、本発明をさらに具体的に説明する。例中、含有量ないし使用量を表す「％」及び「部」は、特記しないかぎり質量基準である。
樹脂の重量平均分子量は、下記の分析条件でゲルパーミエーションクロマトグラフィーにより求めた値である。
装置  ：ＨＬＣ−８１２０ＧＰＣ型（東ソー（株）製）
カラム：TSKgel Multipore HXL-M x 3 + guardcolumn（東ソー（株）製）
溶離液：テトラヒドロフラン
流量：１．０ｍＬ／ｍｉｎ
検出器：ＲＩ検出器
カラム温度：４０℃
注入量：１００μｌ
分子量標準：標準ポリスチレン（東ソー（株）製）
【００８２】
合成例１［樹脂Ａ１−１の合成］
攪拌器、還流冷却管、温度計を備えた四つ口フラスコに、ジオキサン１１８部を仕込み７７℃まで昇温した。そこへメタクリル酸ｔｅｒｔ−ブチル４２．７部、メタクリル酸メトキシポリエチレングリコール（共栄社化学（株）製ライトエステル１３０ＭＡ）２９．８部、メタクリル酸メトキシジエチレングリコール４５．２部、アゾビスイソブチロニトリル０．４部をジオキサン５９部に溶解した溶液を１時間かけて滴下した。その後さらに７７℃で１０時間撹拌を継続した。冷却後メタノール１３０部、プロピレングリコールメチルエーテルアセテート９２部で希釈し、水１４４０部に注ぎ沈殿を得た。得られた沈殿をプロピレングリコールメチルエーテルアセテート１８４部で溶解し、メタノール４２３ぶ及び水９１８部の混合溶媒に注ぎ沈殿を得た。得られた沈殿をプロピレングリコールモノメチルエーテルアセテートに溶解後、濃縮を行い、樹脂Ａ１−１のプロピレングリコールモノメチルエーテルアセテート溶液２０６部（固形分４０％）を得た。樹脂Ａ１−１の重量平均分子量は１．１０×１０５であった。樹脂Ａ１−１は、下記の構造単位を有する。
2014006514.tif 000037
【００８３】
合成例２［樹脂Ａ１−２の合成］
ポリビニルフェノール（日本曹達（株）製「ＶＰ−１５０００」）２０部をメチルイソブチルケトン２４０部に溶解し、エバポレーターで濃縮した。還流冷却管、攪拌器、温度計を備えた四つ口フラスコに、濃縮後の樹脂溶液及びｐ−トルエンスルホン酸２水和物０．００３部を仕込み、２０〜２５℃に保持したまま、エチルビニルエーテル５．０５部を１０分間かけて滴下した。混合液を、同温度を保持したまま、２時間攪拌を継続した後、メチルイソブチルケトン２００部で希釈しイオン交換水で分液洗浄を５回行った。洗浄終了後の有機層を、エバポレーターを用いて４５部まで濃縮を行ったのち、プロピレングリコールモノメチルエーテルアセテート１５０部を加えて、再度濃縮を行い、樹脂Ａ１−２のプロピレングリコールモノメチルエーテルアセテート溶液７８部（固形分２９％）を得た。樹脂Ａ１−２の重量平均分子量は２．２１×１０４、エトキシエチル基の導入率は３８．５％であった。樹脂Ａ１−２は、下記の構造単位を有する。
2014006514.tif 000038
【００８４】
合成例３［ノボラック樹脂Ａ２−１の合成］
攪拌器、還流冷却管、温度計を備えた四つ口フラスコに、２，５−キシレノール４１３．５部、サリチルアルデヒド１０３．４部、ｐ−トルエンスルホン酸２０．１部、メタノール８２６．９部を仕込み、還流状態まで昇温し、４時間保温した。冷却後メチルイソブチルケトン１３２０部を仕込み常圧で１０７５部留去した。そこにｍ−クレゾール７６２．７部と２−ｔｅｒｔ−ブチル−５−メチルフェノール２９．０部を加え６５℃まで昇温し、３７％ホルマリン６７８部を滴下終了時に８７℃になるように温調しながら１．５時間かけて滴下した。８７℃で１０時間保温した後メチルイソブチルケトン１１１５部を加え、イオン交換水で３回分液水洗を行った。得られた樹脂液にメチルイソブチルケトン５００部を加えて全量が３４３５部になるまで減圧濃縮を行った。得られた樹脂液にメチルイソブチルケトン３７９６部とｎ−ヘプタン４９９０部を加え６０℃に昇温して１時間攪拌した後、分液を行い下層の樹脂液をプロピレングリコールモノメチルエーテルアセテート３５００部で希釈し、濃縮を行い、ノボラック樹脂Ａ２−１のプロピレングリコールモノメチルエーテルアセテート溶液１６９０部（固形分４３％）を得た。ノボラック樹脂Ａ２−１の重量平均分子量は７×１０３であった。
【００８５】
実施例１〜７、比較例１〜３
（レジスト組成物の調製）
表１に示す成分の各々を該表に示す質量部で混合して溶剤に溶解させた後、孔径０．５μｍのフッ素樹脂製フィルターでろ過して、レジスト組成物を調製した。
【００８６】
【表１】
2014006514.tif 000039
【００８７】
本明細書において、表に示す各符号は以下の材料を表す。
＜樹脂＞
Ａ１−１：樹脂Ａ１−１
Ａ１−２：樹脂Ａ１−２
Ａ２−１：ノボラック樹脂Ａ２−１
【００８８】
＜酸発生剤＞
Ｂ１：Ｎ−ヒドロキシナフタルイミドトリフラート；商品名「ＮＡＩ−１０５」（みどり化学（株）製）
2014006514.tif 000040
Ｂ２：イルガキュア（登録商標）  ＰＡＧ−１０３（ＢＡＳＦジャパン（株）製）
2014006514.tif 000041
【００８９】
＜クエンチャー＞
Ｉ１：２，４，５−トリフェニルイミダゾール  （東京化成工業（株）製）
Ｉ２：４，５−ジフェニルイミダゾール  （東京化成工業（株）製）
Ｉ３：２，６−ジフェニルピリジン  （東京化成工業（株）製）
Ｃ１：Ｎ，Ｎ−ジシクロヘキシルメチルアミン  （アルドリッチ社製）
Ｃ２：２−フェニルイミダゾール  （東京化成工業（株）製）
【００９０】
＜溶剤＞
プロピレングリコールモノメチルエーテルアセテート
【００９１】
＜界面活性剤＞
ポリエーテル変性シリコーンオイル（トーレシリコーンＳＨ８４００；東レ・ダウコーニング（株）製）      ０．００１９部
【００９２】
（レジストパターンの製造）
４インチのシリコンウェハ上に銅が蒸着された基板に上記のレジスト組成物をプリベーク後の膜厚が５μｍとなるようにスピンコートした。
その後、ダイレクトホットプレートで、表１の「PB」欄に示す温度で１８０秒間プリベークして組成物層を形成した。
次いで、該組成物層に、ｉ−線ステッパー〔(株)ニコン製の“ＮＳＲ  １７５５ｉ７Ａ”、ＮＡ＝０．５〕を用い、露光量を段階的に変化させて１：１ラインアンドスペースパターンを形成するためのマスクを介して露光した。
露光後、ホットプレートにて表１の「PEB」欄に示す温度で６０秒間ポストエキスポジャーベークを行い、さらに２．３８質量％テトラメチルアンモニウムヒドロキシド水溶液で６０秒間のパドル現像を行うことにより、レジストパターンを得た。
得られたレジストパターンを走査型電子顕微鏡で観察し、線幅３μｍのラインアンドスペースパターンのライン幅とスペース幅とが１：１となる露光量を実効感度とした。
【００９３】
レジスト膜の表面形状：プリベーク後、得られたレジスト膜を目視にて観察し、塗布ムラがあるものを×、塗布ムラがないものを○と判断した。その結果を表２に示す。
【００９４】
形状評価：実効感度において得られた３μｍのラインアンドスペースパターンを走査型電子顕微鏡で観察し、トップ形状及び裾形状が矩形に近く良好なもの［図１（ａ）］を○、トップ形状が丸いもの［図１（ｂ）］及びＴ−トップ形状のもの［図１（ｃ）］を×として判断した。その結果を表２に示す。
【００９５】
解像度評価：実効感度において得られたレジストパターンを走査型電子顕微鏡で観察し、解像できたラインアンドスペースパターンの線幅の最小値を測定した。
【００９６】
保存安定性：調製後のレジスト組成物を４０℃で２週間保存した後、該レジスト組成物から上記条件でレジストパターンを形成して評価を行った。調製直後のレジスト組成物による評価結果と比較して、解像度及びパターン形状に変化が認められず、かつ実効感度の変化率が１０％未満であったものを○、解像度又はパターン形状に変化が認められるか、実効感度の変化率が１０％以上であったものを×とした。その結果を表２に示す。
【００９７】
【表２】
2014006514.tif 000042
【００９８】
実施例８〜１０及び比較例４
（レジスト組成物の調製）
表３に示す質量部の各成分と、ポリエーテル変性シリコーンオイル（トーレシリコーンＳＨ８４００；東レ・ダウコーニング（株）製）０．００１７部とを混合して溶剤に溶解させた後、孔径５μｍのフッ素樹脂製フィルターでろ過して、レジスト組成物を調製した。各成分を示す符号は上記と同じ意味を表す。
【００９９】
【表３】
2014006514.tif 000043
【０１００】
上記のレジストパターンの製造において、プリベーク後の膜厚が２０μｍとなるようにスピンコートする以外は同じ操作を行い、レジストパターンを製造した。
得られたレジストパターンを走査型電子顕微鏡で観察し、線幅２０μｍのラインアンドスペースパターンのライン幅とスペース幅とが１：１となる露光量を実効感度とした。
【０１０１】
レジスト膜の表面形状：プリベーク後、得られたレジスト膜を目視にて観察し、塗布ムラがあるものを×、塗布ムラがないものを○と判断した。その結果を表４に示す。
【０１０２】
形状評価：実効感度において得られた２０μｍのラインアンドスペースパターンにおいて、上記と同様に評価を行った。その結果を表４に示す。
解像度評価：実効感度において得られたレジストパターンを走査型電子顕微鏡で観察し、解像できたラインアンドスペースパターンの線幅の最小値を解像度として求めた。その結果を表４に示す。
保存安定性：調製後のレジスト組成物を４０℃で２週間保存した後、該レジスト組成物から上記条件でレジストパターンを形成して評価を行った。調製直後のレジスト組成物による評価結果と比較して、パターン形状に変化が認められず、かつ実効感度の変化率が１０％未満であったものを○、パターン形状に変化が認められるか、実効感度の変化率が１０％以上であったものを×とした。その結果を表４に示す。
【０１０３】
【表４】
2014006514.tif 000044
【０１０４】
実施例１１、１２及び比較例５及び６
（レジスト組成物の調製）
表５に示す質量部の各成分と、ポリエーテル変性シリコーンオイル（トーレシリコーンＳＨ８４００；東レ・ダウコーニング（株）製）０．００１４部とを混合して溶剤に溶解させた後、孔径１５μｍのフッ素樹脂製フィルターでろ過して、レジスト組成物を調製した。各成分を示す符号は上記と同じ意味を表す。
【０１０５】
【表５】
2014006514.tif 000045
【０１０６】
（レジストパターンの製造）
４インチのシリコンウェハ上に銅が蒸着された基板に上記のレジスト組成物をプリベーク後の膜厚が５０μｍとなるようにスピンコートした。その後、ダイレクトホットプレートで、表５の「PB」欄に示す温度で３００秒間プリベークして組成物層を形成した。次いで、該組成物層に、ｉ−線ステッパー〔(株)ニコン製の“ＮＳＲ  １７５５ｉ７Ａ”、ＮＡ＝０．５〕を用い、露光量を段階的に変化させてコンタクトホールパターン（ホール径；５０μｍ、ピッチ；１００μｍ）を形成するためのマスクを介してを露光した。
露光後、ホットプレートにて表５の「PEB」欄に示す温度で６０秒間ポストエキスポジャーベークを行い、さらに２．３８質量％テトラメチルアンモニウムヒドロキシド水溶液で６０秒間のパドル現像を行うことにより、レジストパターンを得た。
得られたレジストパターンを走査型電子顕微鏡で観察し、コンタクトホールパターンのホール径が５０μｍとなる露光量を実効感度とした。
【０１０７】
レジスト膜の表面形状：プリベーク後、得られたレジスト膜を目視にて観察し、塗布ムラがあるものを×、塗布ムラがないものを○と判断した。その結果を表６に示す。
【０１０８】
形状評価：実効感度において得られたホール径５０μｍのコンタクトホールパターンを走査型電子顕微鏡で観察し、トップ形状及び裾形状が矩形に近く良好なもの［図２（ｄ）］を○、裾形状が丸いもの［図２（ｅ）］を×として判断した。その結果を表６に示す。
解像度評価：実効感度において得られたレジストパターンを走査型電子顕微鏡で観察し、解像できたラインアンドスペースパターンの線幅の最小値を解像度として求めた。その結果を表４に示す。
保存安定性：調製後のレジスト組成物を４０℃で２週間保存した後、該レジスト組成物から上記条件でレジストパターンを形成して評価を行った。調製直後のレジスト組成物による評価結果と比較して、パターン形状に変化が認められず、かつ実効感度の変化率が１０％未満であったものを○、パターン形状に変化が認められるか、実効感度の変化率が１０％以上であったものを×とした。その結果を表６に示す。
【０１０９】
【表６】
2014006514.tif 000046
【０１１０】
上記の結果から、本発明のレジスト組成物によれば、表面形状が良い厚膜のフィルムを作成することができ、優れた形状のレジストパターンが得られ、さらに優れた保存安定性をも示すことがわかる。
【産業上の利用可能性】
【０１１１】
本発明のレジスト組成物は、優れた形状のレジストパターンを製造することができる。
【図１】
2014006514.tif 000054
【図２】
2014006514.tif 000055